(57)【要約】【課題】ディスプレイへの背景の映り込みを充分に防ぐことができる防眩フィルムを提供すること。【解決手段】ディスプレイ５の表面５１に配置してディスプレイ５への背景の映り込みを防ぐ防眩フィルム１。防眩フィルム１は、透明な基材フィルム２と、該基材フィルム２の表面にスパッタリングにより順次積層形成した、ＩＴＯ層３１、ＴｉＯ2層３２、ＳｉＯ2層３３からなる防眩層３とを有する。ＩＴＯ層３１の膜厚は５０〜１００ｎｍであり、ＴｉＯ2層３２の膜厚は２０〜５０ｎｍであり、ＳｉＯ2層３３の膜厚は５０〜１５０ｎｍであることが好ましい。【選択図】図１
2007182024.tif 000002
【特許請求の範囲】
【請求項１】
ディスプレイの表面に配置して該ディスプレイへの背景の映り込みを防ぐ防眩フィルムであって、
透明な基材フィルムと、該基材フィルムの表面にスパッタリングにより順次積層形成した、ＩＴＯ層、ＴｉＯ2層、ＳｉＯ2層からなる防眩層とを有することを特徴とする防眩フィルム。
【請求項２】
請求項１において、上記ＩＴＯ層の膜厚は５０〜１００ｎｍであり、上記ＴｉＯ2層の膜厚は２０〜５０ｎｍであり、上記ＳｉＯ2層の膜厚は５０〜１５０ｎｍであることを特徴とする防眩フィルム。
【請求項３】
請求項１又は２において、上記基材フィルムは、ＰＥＴからなることを特徴とする防眩フィルム。
【発明の詳細な説明】
【技術分野】
【０００１】
本発明は、ディスプレイの表面に配置して該ディスプレイへの背景の映り込みを防ぐ防眩フィルムに関する。
【背景技術】
【０００２】
テレビやパソコンのディスプレイの表面に、太陽光、蛍光灯、その他の背景が映りこむことを防ぐために、ディスプレイの表面に貼着された防眩フィルムがある（例えば特許文献１参照）。
上記防眩フィルムは、透明フィルムの表面に防眩層をコーティングしてなる。
【０００３】
しかしながら、上記のような防眩フィルムは、例えば波長５５０ｎｍの可視光の反射率が１％以上となり、ディスプレイへの背景の映り込みを充分に防ぐことが困難である。
特に、ＰＤＰ（プラズマディスプレイ）やＬＣＤ（液晶ディスプレイ）の平板大画面においては、背景の映り込みが顕著に現れやすいという問題がある。
また、カーナビゲーションのディスプレイに太陽光等が反射することにより、運転に支障を来たすおそれもある。
【０００４】
【特許文献１】特開２００４−３２２４８１号公報
【発明の開示】
【発明が解決しようとする課題】
【０００５】
本発明は、かかる従来の問題点に鑑みてなされたものであり、ディスプレイへの背景の映り込みを充分に防ぐことができる防眩フィルムを提供しようとするものである。
【課題を解決するための手段】
【０００６】
本発明は、ディスプレイの表面に配置して該ディスプレイへの背景の映り込みを防ぐ防眩フィルムであって、
透明な基材フィルムと、該基材フィルムの表面にスパッタリングにより順次積層形成した、ＩＴＯ層、ＴｉＯ2層、ＳｉＯ2層からなる防眩層とを有することを特徴とする防眩フィルムにある（請求項１）。
【０００７】
次に、本発明の作用効果につき説明する。
上記防眩フィルムは、スパッタリングにより形成した、ＩＴＯ（錫ドープ酸化インジウム）層、ＴｉＯ2（酸化チタン）層、ＳｉＯ2（酸化ケイ素）層からなる防眩層を有する。。そのため、該防眩層において、太陽光、蛍光灯、その他の外光の反射を充分に防ぐことができる。これにより、背景の映り込みを防ぎ、ディスプレイの視認性を充分に向上させることができる。
【０００８】
また、上記防眩層は、上記ＩＴＯ層を有してなるため、電磁波シールド効果を得ることもできる。これにより、上記ディスプレイや該ディスプレイを配設した電子機器への電磁波ノイズの影響、或いは、上記ディスプレイや上記電子機器からの電磁波ノイズの外部漏れ等を防ぐことができる。
以上のごとく、本発明によれば、ディスプレイへの背景の映り込みを充分に防ぐことができる防眩フィルムを提供することができる。
【発明を実施するための最良の形態】
【０００９】
本発明（請求項１）において、上記ディスプレイとしては、例えば、テレビ、パソコン、携帯電話器、カーナビゲーション等のディスプレイがある。そして、ディスプレイの種類としては、例えば、ＰＤＰ（プラズマディスプレイ）、ＬＣＤ（液晶ディスプレイ）等がある。
【００１０】
また、上記ＩＴＯ層の膜厚は５０〜１００ｎｍであり、上記ＴｉＯ2層の膜厚は２０〜５０ｎｍであり、上記ＳｉＯ2層の膜厚は５０〜１５０ｎｍであることが好ましい。
この場合には、充分な防眩効果を得ることができると共に、薄くて安価な防眩フィルムを得ることができる。
【００１１】
上記ＩＴＯ層の膜厚が５０ｎｍ未満の場合には、反射波形のボトムアップにより可視光領域の防眩性能が低下するおそれがある。一方、ＩＴＯの膜厚が１００ｎｍを超える場合には、防眩フィルムのコストが高くなると共に、反射波形の長波長側へのシフト並びにボトムアップにより可視光領域の防眩性能が低下するおそれがある。
【００１２】
上記ＴｉＯ2層の膜厚が２０ｎｍ未満の場合には、反射波形の短波長側へのシフト並びにボトムアップにより可視光領域の防眩性能が低下するおそれがある。一方、ＴｉＯ2の膜厚が５０ｎｍを超える場合には、防眩フィルムのコストが高くなると共に、反射波形の長波長側へのシフトにより可視光領域の防眩性能が低下するおそれがある。
【００１３】
上記ＳｉＯ2層の膜厚が５０ｎｍ未満の場合には、反射波形の短波長側へのシフトにより可視光領域の防眩性能が低下するおそれがある。一方、ＳｉＯ2の膜厚が１５０ｎｍを超える場合には、防眩フィルムのコストが高くなると共に、反射波形のボトムアップにより可視光領域の防眩性能が低下するおそれがある。
【００１４】
また、上記基材フィルムは、ＰＥＴ（ポリエチレンテレフタレート）からなることが好ましい（請求項３）。
この場合には、透明度の高い防眩フィルムを、容易かつ安価に得ることができる。
【実施例】
【００１５】
（実施例）
本発明の実施例にかかる防眩フィルムにつき、図１、図２を用いて説明する。
本例の防眩フィルム１は、図１に示すごとく、ディスプレイ５の表面５１に配置して該ディスプレイ５への背景の映り込みを防ぐ。
防眩フィルム１は、透明なＰＥＴからなる基材フィルム２と、該基材フィルム２の表面にスパッタリングにより順次積層形成した、ＩＴＯ層３１、ＴｉＯ2層３２、ＳｉＯ2層３３からなる防眩層３とを有する。
【００１６】
ＩＴＯ層３１の膜厚は５０〜１００ｎｍであり、ＴｉＯ2層３２の膜厚は２０〜５０ｎｍであり、ＳｉＯ2層３３の膜厚は５０〜１５０ｎｍである。
また、基材フィルム２における防眩層３を配設した側と反対側の面には、粘着剤層４が形成されている。そして、該粘着剤層４を介して、防眩フィルム１をディスプレイ５の表面５１に貼着している。
【００１７】
次に、本例の防眩フィルム１は、例えは以下のようにして製造する。
まず、厚み３〜１８８μｍのＰＥＴからなる基材フィルム２を用意する。そして、該基材フィルム２の表面にポリエステル系の接着剤層４を、ロールコーター法等の手段により、０．２μｍの膜厚で形成する（図示略）。
【００１８】
そして、粘着剤層４を設けた側と反対側の基材フィルム２の表面に、図２に示すごとく、ＩＴＯをスパッタリングすることによりＩＴＯ層３１を形成する。
スパッタリングに当っては、まず、スパッタ装置のチャンバ内に、基材フィルム２をセットする。即ち、図２に示すごとく、長尺の基材フィルム２を、スパッタ装置のチャンバ内の台座ドラム６１に沿わせるにようにして配置する。
【００１９】
スパッタ装置は、回転する台座ドラム６１に対向配置された少なくとも３個のターゲット（ＩＴＯターゲット６２１、ＴｉＯ2ターゲット６２２、ＳｉＯ2ターゲット６２３）を有する。
【００２０】
そして、チャンバ内を２×１０-4Ｐａの真空度とした後、Ｏ2（酸素）を１０％添加したＡｒ（アルゴン）ガスを、チャンバ内が４×１０-1Ｐａとなるまで導入する。
次いで、図２の矢印Ａに示すように基材フィルム２を０．３〜２ｍ／分の搬送速度で移動させながら、ＩＴＯターゲット６２１により０．５〜２．５Ｗ／ｃｍ2の出力にて、スパッタリングを秒間行う。これにより、膜厚９０ｎｍのＩＴＯ層３１を形成する。
次いで、ＴｉＯ2ターゲット６２２により、０．５〜３．０Ｗ／ｃｍ2の出力にて、スパッタリングを行う。これにより、膜厚４０ｎｍのＴｉＯ2層３２を形成する。
【００２１】
次いで、ＳｉＯ2ターゲット６２３により、０．５〜２．５Ｗ／ｃｍ2の出力にて、スパッタリングを行う。これにより、膜厚１０５ｎｍのＳｉＯ2層３３を形成する。
以上により、図１に示すごとく、基材フィルム２の表面にＩＴＯ層３１とＴｉＯ2層３２とＳｉＯ2層３３とが順次積層された防眩フィルム１が得られる。
なお、上記各条件等は単なる一例であり、本発明は、これに限定されない。
【００２２】
次に、本例の作用効果につき説明する。
上記防眩フィルム１は、スパッタリングにより形成した、ＩＴＯ層３１、ＴｉＯ2層３２、ＳｉＯ2層３３からなる防眩層３を有する。そのため、該防眩層３において、太陽光、蛍光灯、その他の外光の反射を充分に防ぐことができる。これにより、背景の映り込みを防ぎ、ディスプレイ５の視認性を充分に向上させることができる。
【００２３】
また、上記防眩層３は、上記ＩＴＯ層３１を有してなるため、電磁波シールド効果を得ることもできる。これにより、上記ディスプレイ５や該ディスプレイ５を配設した電子機器への電磁波ノイズの影響、或いは、上記ディスプレイ５や上記電子機器からの電磁波ノイズの外部漏れ等を防ぐことができる。
【００２４】
また、ＩＴＯ層３１の膜厚は５０〜１００ｎｍであり、ＴｉＯ2層３２の膜厚は２０〜５０ｎｍであり、ＳｉＯ2層３３の膜厚は５０〜１５０ｎｍであるため、充分な防眩効果を得ることができると共に、薄くて安価な防眩フィルム１を得ることができる。
また、基材フィルム２がＰＥＴからなるため、透明度の高い防眩フィルム１を、容易かつ安価に得ることができる。
【００２５】
以上のごとく、本例によれば、ディスプレイへの背景の映り込みを充分に防ぐことができる防眩フィルムを提供することができる。
【００２６】
（実験例）
本例は、図３に示すごとく、上記実施例にかかる防眩フィルム１の反射率を測定した例である。
また、比較例として、スパッタ成膜を施す前のＰＥＴフィルムを用意した。
【００２７】
そして、波長４００〜１０００ｎｍの連続波長の白色光を防眩フィルムに照射し、それぞれの波長における反射率を測定した。反射率の測定は、ＦＩＬＭＥＴＲＩＣＳ社製の薄膜測定装置Ｆ２０を用いて行い、防眩フィルムの防眩層側から白色光を垂直に入射させ、その反射光の強度を各波長ごとに１００分率で測定した。このとき、基材フィルムとその後方の大気との間の界面における裏面反射によるノイズを防ぐために、基材フィルムの裏面に黒色塗装を施したうえで、防眩層側から白色光を入射させた。
【００２８】
測定結果を図３に示す。同図において、曲線Ｌ１が実施例の防眩フィルムのデータであり、曲線Ｌ２が比較例のフィルムのデータである。
同図より分かるように、可視光域（約４００〜８００ｎｍ）においては、比較例のフィルムの反射率（Ｌ２）が３．５％前後を推移しているのに対し、実施例の防眩フィルム１の反射率（Ｌ１）は、約２％以下と小さく、４３０〜７２０ｎｍにおいては、反射率を１％とすることができる。更に、波長約４７０〜６２０ｎｍの領域においては、反射率を０．０４〜０．０７％と、極めて小さくすることができる。
【図面の簡単な説明】
【００２９】
【図１】実施例における、ディスプレイの表面に貼着した防眩フィルムの断面説明図。
【図２】実施例における、スパッタリング方法の説明図。
【図３】実験例における、反射率の測定結果を示す線図。
【符号の説明】
【００３０】
１  防眩フィルム
２  基材フィルム
３  防眩層
３１  ＩＴＯ層
３２  ＴｉＯ2層
３３  ＳｉＯ2層
５  ディスプレイ
【図１】
2007182024.tif 000003
【図２】
2007182024.tif 000004
【図３】
2007182024.tif 000005